(57)【要約】【解決手段】以下：ａ）１つ以上の、ポリアミン及び／若しくは多価酸及び／若しくは多価アルコール並びに／又はより一般的にはアミノ、カルボン酸又はヒドロキシル官能基のような少なくとも３つの官能基を有する化合物（例えばＰＯＳＳ）；ｂ）１つ以上の、重合中に１つの反応基としか反応しないリン含有分子；ｃ）任意選択的に、１つ以上の、１つ又は２つの官能基を有する有機酸及び／又はアミン及び／又はアルコールの存在下で、二官能ＡＢ型モノマー及び／又はＡＡ＋ＢＢ型モノマーの重合によって入手できる複雑な分岐構造（星状又は樹木状）を有するポリマーが開示されている。【選択図】なし【特許請求の範囲】
【請求項１】
ａ）１つ以上の、ポリアミン及び／若しくは多価酸及び／若しくは多価アルコール並びに／又は一級及び／若しくは二級アミノ官能基及び／若しくはカルボン酸若しくはその誘導体及び／若しくはヒドロキシル官能基から選択される少なくとも３つの官能基を有するポリヘドラルオリゴシルセスキオキサン化合物（ＰＯＳＳ）；
ｂ）１つ以上の、重合中に１つの反応基としか反応しないリン含有分子；
ｃ）任意選択的に、１つ以上の、１つ又は２つの官能基を有するカルボン酸（若しくはエステル及び無水物のようなその誘導体）及び／又はアミン及び／又はアルコール
の存在下で、ＡＢ型の二官能モノマー及び／又はＡＡ＋ＢＢ型モノマーの重合によって入手できる星状又は樹木状構造を有する分岐ポリマー。
【請求項２】
モノマーＡＢ及びＡＡ＋ＢＢ型のモノマーが、Ａ＝−ＣＯＯＨ（又はエステル及び無水物のようなその誘導体）及びＢ＝−ＮＨ２又は−ＯＨを有する、請求項１に記載のポリマー。
【請求項３】
ポリアミド及びポリエステルの分類に属する、請求項２に記載のポリマー。
【請求項４】
モノマーＡＢが、カプロラクタム、６−アミノヘキサン酸、パラ又はメタアミノ安息香酸、１１−アミノウンデカン酸、ラウリルラクタム、１２−アミノドデカン酸から選択され、ＡＡ＋ＢＢ型のモノマーが以下：ＡＡモノマーとして、アジピン酸、スベリン酸、セバシン酸、テレフタル／イソフタル酸、シクロヘキサンジカルボン酸又はそれらのエステル；ＢＢモノマーとして、ヘキサメチレンジアミン、１，４ブチレンジアミン、イソホロンジアミン、フェニレンジアミン
から選択される、請求項３に記載のポリアミド。
【請求項５】
モノマーＡＢ又はＡＡ＋ＢＢが以下：ＡＢモノマーとして、カプロラクタム、６−アミノヘキサン酸；ＡＡモノマーとして、アジピン酸並びにＢＢモノマーとして、ヘキサメチレンジアミン及び１，４−ブチレンジアミン
から選択される、請求項４に記載のポリアミド。
【請求項６】
ポリアミンが、ビスヘキサメチレントリアミン、式ＮＨ２−（ＣＨ２）６−ＮＨ−（ＣＨ２）６−ＮＨ−（ＣＨ２）６−ＮＨ−（ＣＨ２）６−ＮＨ−（ＣＨ２）６−ＮＨ２の六官能アミン、ヘキサメチレンジアミンの製造から誘導されるポリアミン、アミノ末端基を有するＰＯＳＳ、エチレンジアミンオリゴマーから選択され；多価酸又はそのエステル及び無水物が、トリメシン酸、ピロメリト酸、２，２’−６，６’−テトラカルボキシエチルシクロヘキサノン、カルボキシル末端基を有するＰＯＳＳから選択される、請求項３に記載のポリアミド。
【請求項７】
リン含有分子が、２−カルボキシエチルフェニルホスフィン酸（ＣＥＰＰＡ）である、請求項３〜６のうちいずれか一項に記載のポリアミド。
【請求項８】
モノマーＡＢがカプロラクトン，乳酸、ラクチドから選択され、ＡＡ＋ＢＢモノマーが以下：ＡＡモノマーとして、アジピン酸、スベリン酸、セバシン酸、テレフタル／イソフタル酸、ナフタレンジカルボン酸、シクロヘキサンジカルボン酸又はそのエステル；ＢＢモノマーとして、エチレングリコール、ポリエチレングリコール（ＰＥＧ）、プロパンジオール、ポリプロピレングリコール（ＰＰＧ）、１，４−ブタンジオール、ポリブチレングリコール、１，６ヘキサンジオール、シクロヘキサンジオール、ジメチロールシクロヘキサン異性体から選択されるジオール
から選択される、請求項３に記載のポリエステル。
【請求項９】
モノマーＡＢ又はＡＡ＋ＢＢが以下：ＡＢモノマーとして乳酸、ラクチド；ＡＡモノマーとして、テレフタル／イソフタル酸又はそのエステル、ナフタレンジカルボン酸又はそのエステル；ＢＢモノマーとして、エチレングリコール、１，４−ブタンジオール
から選択される、請求項８に記載のポリエステル。
【請求項１０】
多価酸又はそのエステル及び無水物が、トリメシン酸、ピロメリト酸、２，２’−６，６’−テトラカルボキシエチルシクロヘキサノン、カルボキシル末端基を有するＰＯＳＳから選択され、多価アルコールがペンタエリスリトール、トリメチロールプロパン、ジ−ペンタエリスリトール、シクロデキストリン、糖類、ヒドロキシル末端基を有するＰＯＳＳから選択される、請求項３に記載のポリエステル。
【請求項１１】
リン含有分子が２−（ジフェニルホスホリル）エタノールである、請求項３、８〜１０のうちいずれか一項に記載のポリエステル。
【請求項１２】
有機酸、一又は二官能アミン又はアルコールが、酢酸、安息香酸、アジピン酸、スベリン酸、セバシン酸、長鎖又は短鎖脂肪族一価／二価酸、テレフタル酸、イソフタル酸、長鎖又は短鎖脂肪族モノ／ジアミン、芳香族モノ／ジアミン、長鎖又は短鎖脂肪族一価／二価アルコールから選択される、請求項３〜１１のうちいずれか一項に記載のポリアミド又はポリエステル。
【請求項１３】
１０００〜７０，０００ドルトンの範囲の分子量を有する、請求項３〜１２のうちいずれか一項に記載のポリアミド又はポリエステル。
【請求項１４】
リン含有量が少なくとも５００ｐｐｍである、請求項３〜１３のうちいずれか一項に記載のポリアミド又はポリエステル。
【発明の詳細な説明】
【技術分野】
【０００１】
本発明は、難燃性を付与するリン含有分子を特徴とする、複雑な分岐構造、特に星状又は樹木状型のポリマーに関する。
【背景技術】
【０００２】
ポリマー材料、特にポリアミドの難燃性は、現在、溶融ポリマーマトリックスを実証された難燃性を有する材料（添加剤）と物理的に混合（コンパウンディング）するプロセスによって得られる。前記プロセスの最大の欠点は、添加剤をマトリックス中に均一に分布することの困難さ、相分離、並びに時間の経過による添加剤の移動及び損失の可能性である。これらの欠点の直接的影響は、添加剤の大量使用の必要性、材料コストの増大、並びにしばしば時間の経過による機械的特性の低下及び特性損失である。さらに、現在使用されている添加剤の分類は多数の問題を提示する：例えば、臭素化化合物が大量に（最大で２３〜２５ｗ／ｗ％）添加され、相乗剤（通常は三酸化アンチモン）を約６〜８ｗ／ｗ％の量で必要とする；これらの化合物の多くは人体及び環境に有毒であることが知られており、その結果その製造及び使用を制限する国家及び超国家的法規によって管理される。赤リン（５〜１０重量％の量で添加される）は、取扱い上の問題（火災のリスク）を示し、多数の用途に適さず、一方で金属水酸化物は効率が低く、大量に（最大で５０重量％）使用され、その結果最終材料の特性損失を生じ、一般的にポリアミド及びポリエステルと共に使用されない。最後に、メラミンシアヌレートは、材料の再生利用を不可能にし、いくつかの用途を排除する。すべての場合に、製造される材料は、紡糸技術との不適合性により、紡織繊維の製造に使用できない。これらの問題は、例えば、非特許文献１に記載されている。
【０００３】
特許文献１は、少なくとも１つのジカルボン酸、少なくとも１つのジアミン及び１つのカルボキシホスフィン酸の重縮合によって得られる、難燃性を有する６，６型ポリアミドを記載している。
【０００４】
ポリアミン及び／又は多価酸の存在下でＡＢモノマー（すなわち、カルボキシ官能基Ａ及びアミノ官能基Ｂを有するモノマー）から入手できる複雑な星状又は樹木状分岐構造を有するポリアミド６も、特許文献２から既知である。
【０００５】
複雑な構造の分岐ポリマーの調製は、非特許文献２で詳細に考察されている。
【先行技術文献】
【特許文献】
【０００６】
【特許文献１】国際公開第９８／５２９９１号
【特許文献２】米国特許第６８８４８６５号
【非特許文献】
【０００７】
【非特許文献１】「Ｃｏｍｂｕｓｔｉｏｎ  ａｎｄ  ｆｉｒｅ  ｒｅｔａｒｄａｎｃｙ  ｏｆ  ａｌｉｐｈａｔｉｃ  ｎｙｌｏｎｓ」Ｓ．Ｖ．Ｌｅｖｃｈｉｋ，Ｅ．Ｄ．Ｗｅｉｌ，Ｐｏｌｙｍ．Ｉｎｔ．４９：１０３３−１０７３（２０００）。
【０００８】
【非特許文献２】「Ｈｙｐｅｒｂｒａｎｃｈｅｄ  ａｎｄ  Ｈｉｇｈｌｙ  Ｂｒａｎｃｈｅｄ  Ｐｏｌｙｍｅｒ  Ａｒｃｈｉｔｅｃｔｕｒｅｓ：  Ｓｙｎｔｈｅｔｉｃ  Ｓｔｒａｔｅｇｉｅｓ  ａｎｄ  Ｍａｊｏｒ  Ｃｈａｒａｃｔｅｒｉｚａｔｉｏｎ  Ａｓｐｅｃｔｓ」Ｂ．Ｉ．Ｖｏｉｔ及びＡ．Ｌｅｄｅｒｅｒ  Ｃｈｅｍ．Ｒｅｖ．２００９，１０９，５９２４−５９７３。
【発明の概要】
【課題を解決するための手段】
【０００９】
複雑な（星状又は樹木状）分岐構造を有するポリマーに有利な難燃性を付与することが可能であり、それはＡＢ二官能モノマー及び／又はＡＡ＋ＢＢ型モノマーから、リン含有分子を鎖終端剤として使用して入手できることが見出された。ポリアミド及びポリエステルのような本発明によるポリマーは、複雑な巨大分子構造（星／樹木型）が末端官能基の数の変動を可能にし、その結果として難燃性を調節するために導入できるリン含有基の数、並びにポリマーの粘度及び製造プロセスに有用なその他のパラメータの変動を可能にすることから、有利な特性を示す。
【００１０】
したがって、本発明は、
ａ）１つ以上のポリアミン及び／若しくは多価酸及び／若しくは多価アルコール並びに／又はより一般的には、一級又は二級アミノ官能基、カルボン酸（又はエステル及び無水物のようなその誘導体）又はヒドロキシル官能基のような少なくとも３つの官能基を有する化合物（例えばポリヘドラルオリゴシルセスキオキサン−ＰＯＳＳ）；
ｂ）１つ以上の、重合中に１つの反応基としか反応しないリン含有分子；
ｃ）任意選択的に、１つ以上の、１つ又は２つの官能基を有するカルボン酸（又はエステル及び無水物のようなその誘導体）及び／又はアミン及び／又はアルコール
の存在下で、二官能型ＡＢモノマー及び／又はＡＡ＋ＢＢ型モノマーを重合することによって入手できる複雑な分岐構造（星状又は樹木状）を有するポリマーを提供する。
【図面の簡単な説明】
【００１１】
【図１】図１は、以下を含む二価酸リン試料のコーンカロリーメータ分析を示す。
【図２】図２は、ＴＧＡ（熱重量分析）による熱安定性データを示す。
【図３】ＨＢＨＴ＋ＣＥＰＰ４６０添加ＰＡ６（曲線１）及び純ＣＥＰＰ（曲線２）のＴＧＡを示す。
【図４】ＨＢＨＴ＋ＣＥＰＰ４６０添加ＰＡ６（曲線１）及びＰＡ６＋２０％メラミンシアヌレート（曲線２）のＴＧＡを示す。
【図５】ＨＢＨＴ＋ＣＥＰＰ４６０、２５５、１６０添加ＰＡ６対ＰＡ６標準品のＤＣＳを示す。
【発明を実施するための形態】
【００１２】
本発明によると、Ａ＝−ＣＯＯＨ（又はエステル及び無水物のようなその誘導体）及びＢ＝−ＮＨ２又は−ＯＨのＡＢ及び／又はＡＡ＋ＢＢモノマーを使用できる。
【００１３】
好ましいポリマー系列はポリアミド系列であり、これは、特に織物分野において、所望の難燃性を有するカーペット、衣類及び装飾品の作製において、特異で有利な用途を有する。
【００１４】
本発明によるポリアミド又はポリエステルの調製に使用できるＡＢモノマーの例としては、カプロラクタム、６−アミノヘキサン酸、パラ−又はメタ−アミノ安息香酸、１  １−アミノウンデカン酸、ラウリルラクタム、１２−アミノドデカン酸、カプロラクトン、乳酸及びラクチド；好ましくはカプロラクタム、６−アミノヘキサン酸、  カプロラクトン及びラクチドが挙げられる。
【００１５】
本発明によるポリアミド又はポリエステルの調製に使用できるＡＡ＋ＢＢモノマーの例としては、以下が挙げられる：１）ポリアミド調製のためのＢＢモノマーとして、ヘキサメチレンジアミン、イソホロンジアミン、フェニレンジアミンのようなジアミン分子；ポリエステル調製のためのＢＢモノマーとして、エチレングリコール、ポリエチレングリコール（ＰＥＧ）、プロパンジオール、ポリプロピレングリコール（ＰＰＧ）、１，４−ブタンジオール、ポリブチレングリコール、１，６ヘキサンジオール、シクロヘキサンジオール、ジメチロールシクロヘキサン異性体のようなジオール分子。
【００１６】
２）ポリアミド又はポリエステル調製のためのＡＡ二価酸モノマーとして、アジピン酸、スベリン酸、セバシン酸、シクロヘキサンジカルボン酸、フタル酸、ナフタレンジカルボン酸のような脂肪族又は芳香族ジカルボン酸（又はエステル及び無水物のようなその誘導体）。
【００１７】
ジアミンは、単独で又は二価酸の塩として使用できる。
【００１８】
本発明によるポリアミンは、一級又は二級官能基を有してもよい（三級アミノ基は非反応性であることから考慮されない）。好適なポリアミンの例としては、いずれもヘキサメチレンジアミンの製造から誘導されるビスヘキサメチレントリアミン、式
ＮＨ２−（ＣＨ２）６−ＮＨ−（ＣＨ２）６−ＮＨ−（ＣＨ２）６−ＮＨ−（ＣＨ２）６−ＮＨ−（ＣＨ２）６−ＮＨ２
の六官能アミン、アミノ末端基を有するＰＯＳＳ、エチレンジアミンオリゴマーが挙げられる。
【００１９】
本発明による多価酸（又はエステル及び無水物のようなその誘導体）は、一般的に、トリメシン酸、ピロメリト酸、２，２’−６，６’テトラカルボキシエチルシクロヘキサノン又はカルボキシル末端基を有するＰＯＳＳから選択される。
【００２０】
本発明による多価アルコールは、一般的にペンタエリスリトール、トリメチロールプロパン、ジペンタエリスリトール、シクロデキストリン、糖、ヒドロキシル末端基を有するＰＯＳＳから選択される。
【００２１】
本発明によるリン含有分子は、好ましくは：ポリアミドのための２−カルボキシエチルフェニルホスフィン酸（ＣＥＰＰＡ）；ポリエステルのための２−（ジフェニルホスフィニル）−エタノールのような一価アルコール；ポリアミド及びポリエステルの両方のための３−（ジフェニルホスフィニル）−プロパン酸のようなリン基を有するモノカルボキシ誘導体である。
【００２２】
本発明による１つ又は２つの官能基を有する有機酸（又はエステル及び無水物のようなその誘導体）、アミン及びアルコールは一般的には酢酸、安息香酸、アジピン酸、スベリン酸及びセバシン酸、その他の長鎖又は短鎖脂肪族一価／二価酸、テレフタル酸、イソフタル酸、長鎖又は短鎖脂肪族モノ／ジアミン、芳香族モノ／ジアミン、及び長鎖又は短鎖脂肪族一価／二価アルコールから選択される。
【００２３】
本発明によるポリマーは、１０００〜７０，０００ドルトンの分子量を有することができる；最適な難燃性は、ポリマーのリン官能基から誘導されるＰが少なくとも５００ｐｐｍで得ることができる。
【００２４】
本発明のポリマーは、ガラス又は鋼製反応器内又はオートクレーブ内での合成により、以下の条件下で調製できる。
【００２５】
ガラス反応器内での合成：ポリアミド合成は、２７０℃のオーブン内で窒素流及び機械撹拌下にて又はポリマー融点よりも高温にて、６時間実施される。
【００２６】
ポリエステル合成は、適切な触媒系を用いて３つの温度段階で実施され；例えばＰＥＴ合成の場合、温度段階は：１８０℃で２時間、２２０℃で２時間、２８０℃で真空下にて良好な溶融粘度が得られるまでの時間である。
【００２７】
合成は、ガラス製装置内で実施され、その下部（フラスコ）はオーブン内に挿入されながら、上部はその外部に維持される。装置の上部には以下を可能にする３本のアームが取り付けられている：
ａ．窒素流の流入
ｂ．反応混合物の機械的撹拌を提供する撹拌棒の通過
ｃ．窒素流の流出
【００２８】
鋼製反応器内での合成：ポリアミド合成は、オーブン内で２７０℃又はポリマー融点よりも高温にて、窒素流下、機械的撹拌あり又はなしで６時間実施される。
【００２９】
反応は、上下両方の部分がボルトで締められた鋼製反応器内で実施され；反応器はオーブン内に置かれ、その最上部のみが表れており；反応器には窒素流の流入及び流出のための２本のアームが装備されている。
【００３０】
オートクレーブ内での合成：一例として、ナイロン６の合成が、両方とも２８０℃で機械的撹拌下にある次の２つの相で実施される：圧力下の第１相（２ｈ）（ラクタム環の開環）、窒素流下の第２相（４ｈ）（重縮合による分子鎖の成長）。ポリマーはリールに巻かれたケーブルの形で反応器から抽出される。
【００３１】
星状又は樹枝状のいずれの構造が得られるかは、既知であり上に引用したＶｏｉｔ及びＬｅｄｅｒｅｒによる総説に記載されているように、好適な化学量論に依存する。さらに、数学モデルは、星状構造を与えるコモノマーの存在下で重合されたＡＢ型モノマーから得られるポリマーの場合、最終ポリマーの組成の予測を可能にし、その際入力データとして供給物及び達成した変換率のみを必要とする［Ｃ．Ｍ．Ｙｕａｎ  ｅｔ  ａｌ．  Ｍａｃｒｏｍｏｌ．  Ｃｈｅｍ．  Ｐｈｙｓ．  ２０２（１０），  ２０８６（２００１）］。
【００３２】
具体的には、本発明は複雑な構造を有し、ポリマー鎖末端に結合したリン原子を含有するポリアミド又はポリエステルの調製を可能にし、これはマスターとして又は直接的に基本材料として使用でき、種々の標準的材料に使用される通常の製造プラントで得ることができる。マスターとして使用した場合、分子量、巨大分子構造及び結果としての溶融ポリマーの粘度を、ポリマーマトリックス（ナイロン６、ナイロン６６等のような）への混和性を助長するように容易に調節でき、難燃性官能基の材料全体への均一な分布を確実とする。
【００３３】
本発明は、難燃性官能基の数をプログラムすること、及びナノ構造の有機／無機構成要素を挿入することも可能にする。材料は、コンパウンディングによってマスターとしてマトリックスに添加することもでき、マスターの活性官能基とマトリックスの反応基との間の接触時間は架橋を引き起こさない。生成物は、ポリマーマトリックスに導入された他の添加剤のキャリアとしても作用できる。その性質を考慮すると、ポリアミドベースを有する場合にはポリアミドと完全に相溶し、ポリエステルベースを有する場合はポリエステルに完全に相溶し、相分離を示さない。もう１つの利点は、最終材料中のリンが少量であり（最大で５重量％）、それが遊離赤リンとして存在しないことである。これらの特性は、現在ポリアミドでは不可能な難燃性ポリアミド又はポリエステル繊維の獲得への道を切り開く。
【００３４】
本発明を以下の実施例でより詳細に説明し、これはポリアミドベースのＡＢ型ポリマーの材料に関するが、本発明に引用される他の分類のポリマーにも拡大できる。
【実施例１】
【００３５】
カプロラクタム  ８５％ｍｏｌ／ｍｏｌ
アミノカプロン酸：８．１５％ｍｏｌ／ｍｏｌ
ビス（ヘキサメチレン）トリアミン（ＨＢＨＴ）：０．９５％ｍｏｌ／ｍｏｌ
ＣＥＰＰＡ：５．９％ｍｏｌ／ｍｏｌ
【００３６】
試薬を同時に供給物に導入する。
【００３７】
４６０ｍｅｑ／ＫｇのＣＥＰＰＡを有するポリマーが得られる。
【００３８】
本発明による数学モデルでその分子パラメータを決定するため、同じモノマー比を用いるがＣＥＰＰＡなしでもポリマーを調製した。
【実施例２】
【００３９】
カプロラクタム  ８９．２％ｍｏｌ／ｍｏｌ
アミノカプロン酸：８．５５％ｍｏｌ／ｍｏｌ
ビス（ヘキサメチレン）トリアミン（ＨＢＨＴ）：０．３１％ｍｏｌ／ｍｏｌ
ＣＥＰＰＡ：１．９４％ｍｏｌ／ｍｏｌ
【００４０】
試薬を同時に供給物に導入する。
【００４１】
１６０ｍｅｑ／ＫｇのＣＥＰＰＡを有するポリマーが得られる。
【実施例３】
【００４２】
ジメチルテレフタレート（テレフタル酸誘導体）４８．５％ｍｏｌ／ｍｏｌ
エチレングリコール  ４５．０％ｍｏｌ／ｍｏｌ
化学量論的エチレングリコールを基準にして５０％過剰分を追加
ペンタエリスリトール  ０．５％ｍｏｌ／ｍｏｌ
２−（ジフェニルホスホリル）エタノール６．０％ｍｏｌ／ｍｏｌ
【実施例４】
【００４３】
ポリマーの構造を立証するポリアミド６の３つの例が多官能アミンコポリマーの存在下で得られた。有意な比較を得るには、機械的特性に優れる未調節のポリアミド６について、末端アミン基の値がかなり低く（＜７０）、末端カルボキシル基の数が末端アミンの数と等しいことに注意する必要がある：
【００４４】
末端基の滴定並びにサイズ排除クロマトグラフィー（ＳＥＣ）で得られた分子量（Ｍｎ、直鎖ナイロン６当量で表示）及び分子量分散指数（Ｄ）を表に示す。
2014503632.tif 000002
【００４５】
試料１は多官能コモノマー濃度が最も高い試料であり；試料２は中間濃度、及び試料３は最も低濃度である。ＳＥＣデータはＰＡ６直鎖当量として表示され；ポリマーは分子量の分散値（Ｄ）が２よりも低く、これは星状構造を立証する（Ｄ＝２は重縮合で得られるポリマーの直鎖の典型的な値である）。
【００４６】
滴定は、アミノ末端基の数が酸性基と比べて非常に大きいことを示す。また、このデータはポリマーの分岐構造を証明するものである。
【００４７】
−ＣＯＯＨ及び−ＰＯＯＨの両方の酸性末端基を有する分子との反応後、以下のデータが得られる：
2014503632.tif 000003
【００４８】
試料１、２及び３における多官能アミンコモノマーの量を上の表に示す。アミノ末端基数が最も高い試料（試料１）の場合、リンを含有する二価酸はそれ自体のカルボキシル基のみと反応し、遊離の末端ホスフィン基が残る。この鎖末端の修飾はポリマーの水力学的挙動を変え（上表で直鎖ナイロン６として測定された値よりも低い、異なるＭｎ値）；狭い分布は、鎖の巨大分子構造が維持されており、リン含有二価酸との反応で修飾されなかったことを立証する。
【００４９】
図１は、以下を含む二価酸リン試料のコーンカロリーメータ分析を示す：マスター４６０（３）は上記表の試料１（実施例１）であり、マスター２６０（２）は試料２、マスター１６０（１）は試料３（実施例２）である。
【００５０】
標準的なＰＡ６においてＲＨＲ（熱放出速度）は約２０４０ＫＪ／ｓｍ２であるのに対し、検討されている３試料においてＲＨＲは最大で７００ＫＪ／ｓｍ２であり、熱放出速度が非安定化ポリアミドの約３分の１であることを示す。
【００５１】
図２に示すＴＧＡ（熱重量分析）による熱安定性データは、試料が通常のＰＡ６よりも早く（すなわち、より低く、より危険の少ない温度で）分解を開始し、完全に分解するまでにより長い時間を要することを実証する。このデータはＲＨＲデータと合わせて、材料が、一般的により「暴力的」でなく、より危険の少ない分解をし、結果として使用の安全性が大きいことを示す。さらに、高温で残留分が高いことは、より大量の残留炭素（チャー）の形成を示し、これが燃焼を妨げる。
【実施例５】
【００５２】
数学モデルの使用
【００５３】
使用される数学モデルは、入力データとして供給物及び得られた変換率を使用して、最終ポリマーの組成を予測する：モデルは生成する種のパーセンテージを与え、その分子量及び巨大分子構造を示す。
【００５４】
例えば、数学モデルは、一定供給を維持し反応中に到達する変換率を変えることによって得られるポリマーの数平均分子量（Ｍｎ）及び重量平均分子量（Ｍｗ）、分子量分布（Ｄ）、直鎖種（％ｌｉｎ．）及び星状分岐鎖種（％ｓｔａｒ）のパーセンテージを与える：
【００５５】
供給物：カプロラクタム；ＨＢＨＴ（０．００９Ｍ−４６０ｍｅｑ／Ｋｇ）−実施例１に類似した供給物でＣＥＰＰＡなし。
変換率＝９３．２％
【００５６】
【表１】
2014503632.tif 000004
【００５７】
変換率＝９４．０％
【００５８】
【表２】
2014503632.tif 000005
【００５９】
変換率＝９４．６％
【００６０】
【表３】
2014503632.tif 000006
【実施例６】
【００６１】
材料の分析
【００６２】
ＨＢＨＴ＋ＣＥＰＰ４６０添加ＰＡ６（曲線１）及び純ＣＥＰＰ（曲線２）のＴＧＡ；ＣＥＰＰは純粋な化合物よりもはるかに高いＴで分解を開始することから、ポリマーと反応したことを示す（図３）。
【００６３】
ＨＢＨＴ＋ＣＥＰＰ４６０添加ＰＡ６（曲線１）及びＰＡ６＋２０％メラミンシアヌレート（曲線２）のＴＧＡ：第２のＰＡ６は工業用途に一般的に使用される物理的混合物である。２０％の質量損失があり、これは３００℃〜３７０℃のメラミン損失に対応する（図４）。
【００６４】
ＨＢＨＴ＋ＣＥＰＰ４６０、２５５、１６０添加ＰＡ６対ＰＡ６標準品のＤＣＳ：曲線１は純粋な結晶ＰＡ６である。融点（下向きピーク）は純ＰＡ６のそれよりも数度低い。結晶化（上向きピークのある曲線）は変動がきわめて少ない（図５）。
【図１】
2014503632.tif 000007
【図２】
2014503632.tif 000008
【図３】
2014503632.tif 000009
【図４】
2014503632.tif 000010
【図５】
2014503632.tif 000011
【国際調査報告】
2014503632.tif 000012
2014503632.tif 000013
2014503632.tif 000014